(57)【要約】本発明は、一般式（Ｉ）【化１】2004527602.tif 000048（Ｉ）〔式中、ｎおよびｍは、独立して、１、２、３または４であり、このエポキシドの分子量またはエポキシドの混合物の平均分子量が３６０〜３０００ｇ／モルである〕の１〜８０重量％のエポキシドまたはエポキシドの混合物と、（ｂ）０〜８０重量％の（ａ）と異なるエポキシドまたはエポキシドの混合物と、（ｃ）３〜８５重量％の充填剤と、（ｄ）０．０１〜２５重量％の開始剤、遅延剤および／または促進剤と、（ｅ）０〜２５重量％の補助剤と、を含み、このパーセントはこの個々の配合物の総重量に対する重合性配合物に関する。
2004527602.tif 000002
【特許請求の範囲】
【請求項１】
（ａ）一般式
【化１】
2004527602.tif 000027
〔式中、ＡおよびＡ’は、互いに独立して、０〜１６個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、Ｃ＝Ｏ、Ｓｉ、ＮまたはＳにより置換可能である残基を表わし、
Ｘは、３〜１６個の炭素原子を含む、非分枝もしくは分枝の脂肪族もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、末端または中心に位置する脂肪族エポキシド基が存在する残基を表わし、
Ｌは、６〜３０個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、脂環式エポキシド基が存在する残基を表わし、
ＺおよびＺ’は、互いに独立して、Ｈまたは０〜１０個の炭素原子を含む、非分枝もしくは分枝の脂肪族、脂環式もしくは芳香族の残基またはこれらの残基の組合わせであって、少なくとも１個の炭素原子がＯ、Ｏ（Ｃ＝Ｏ）、（Ｃ＝Ｏ）、Ｓｉ、ＮまたはＳにより置換可能である残基を表わし、
Ｄは、１〜５５個の炭素原子を含む、非分枝もしくは分枝の脂肪族、脂環式もしくは芳香族の残基またはこれらの残基の組合わせであって、少なくとも１個の炭素原子がＳｉＧＧ’、ＳｉＧまたはＳｉにより置換され、１個以上の炭素原子がＯ、Ｏ（Ｃ＝Ｏ）、（Ｃ＝Ｏ）、ＮまたはＳにより置換可能である残基を表わし、
ＧとＧ’は、互いに独立して、１〜１５個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能である残基を表わし、
ｎおよびｍは、互いに独立して、１、２、３または４を表わし、
このエポキシドの分子量またはエポキシドの混合物の平均分子量が３６０〜３０００ｇ／モルである〕の１〜８０重量％のエポキシドまたはエポキシドの混合物と、
（ｂ）０〜８０重量％の（ａ）と異なるエポキシドまたはエポキシドの混合物と、
（ｃ）３〜８５重量％の充填剤と、
（ｄ）０．０１〜２５重量％の開始剤、遅延剤および／または促進剤と、
（ｅ）０〜２５重量％の補助剤と、
を含み、このパーセントが各々の場合この配合物の総重量基準である重合性配合物。
【請求項２】
（ａ）一般式
【化２】
2004527602.tif 000028
〔式中、ＡおよびＡ’は、互いに独立して、０〜１２個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、Ｃ＝Ｏ、Ｓｉ、ＮまたはＳにより置換可能である残基を表わし、
Ｘは、３〜１４個の炭素原子を含む、非分枝もしくは分枝の脂肪族もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、脂肪族の末端または中心に位置するエポキシド基が存在する残基を表わし、
Ｌは、６〜２０個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、脂環式エポキシド基が存在する残基を表わし、
ＺおよびＺ’は、互いに独立して、Ｈまたは０〜１０個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わし、
Ｄは、１〜５０個の炭素原子を含む、非分枝もしくは分枝の脂肪族、脂環式もしくは芳香族の残基またはこれらの残基の組合わせであって、少なくとも１個の炭素原子がＳｉＧＧ’、ＳｉＧまたはＳｉにより置換され、１個以上の炭素原子がＯ、Ｏ（Ｃ＝Ｏ）または（Ｃ＝Ｏ）によりにより置換可能である残基を表わし、
ＧとＧ’は、互いに独立して、１〜８個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わし、
ｎおよびｍは、互いに独立して、１、２、３または４を表わし、
このエポキシドの分子量またはエポキシドの混合物の平均分子量が３６０〜２５００ｇ／モルである〕の３〜５０重量％のエポキシドまたはエポキシドの混合物と、
（ｂ）０〜６０重量％の（ａ）と異なるエポキシドまたはエポキシドの混合物と、
（ｃ）１５〜８５重量％の充填剤と、
（ｄ）０．０１〜２０重量％の開始剤、遅延剤および／または促進剤と、
（ｅ）０〜２５重量％の補助剤と、
を含み、このパーセントが各々の場合この配合物の総重量基準である、請求項１に記載の重合性配合物。
【請求項３】
式
【化３】
2004527602.tif 000029
〔式中、ＡおよびＡ’は、互いに独立して、０〜１２個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、Ｃ＝Ｏ、Ｓｉ、ＮまたはＳにより置換可能である残基を表わし、
Ｘは、３〜１４個の炭素原子を含む、非分枝もしくは分枝の脂肪族残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、少なくとも１つの末端脂肪族エポキシド基が存在する残基を表わし、
Ｌは、７〜１５個の炭素原子を含む、非分枝もしくは分枝の脂肪族もしくは脂環式の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、式
【化４】
2004527602.tif 000030
の脂環式エポキシド基が存在する残基を表わし、
Ｄは、１〜５０個の炭素原子を含む、非分枝もしくは分枝の脂肪族、脂環式もしくは芳香族の残基またはこれらの残基の組合わせであって、少なくとも１個の炭素原子がＳｉＧＧ’、ＳｉＧまたはＳｉにより置換され、１個以上の炭素原子がＯ、Ｏ（Ｃ＝Ｏ）または（Ｃ＝Ｏ）により置換可能である残基を表わし、
ＧとＧ’は、互いに独立して、１〜８個の炭素原子を含む、非分枝もしくは分枝の脂肪族もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わし、
ｎおよびｍは、互いに独立して、１、２、３または４を表わし、
このエポキシドの分子量またはエポキシドの混合物の平均分子量が３６０〜２５００ｇ／モルである〕の１個以上のエポキシドを成分（ａ）として含む、請求項１または２に記載の重合性配合物。
【請求項４】
エポキシド
【化５】
2004527602.tif 000031
〔式中、ＡおよびＡ’は、互いに独立して、０〜１０個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、Ｃ＝ＯまたはＳｉにより置換可能である残基を表わし、
Ｘは、３〜１４個の炭素原子を含む、非分枝もしくは分枝の脂肪族残基またはこれらの残基の組合わせであって、１個以上の炭素原子がＯ、Ｏ（Ｃ＝Ｏ）、（Ｃ＝Ｏ）またはＳｉにより置換可能であり、少なくとも１つの末端脂肪族エポキシド基が存在する残基を表わし、
Ｌは、７〜１５個の炭素原子を含む、非分枝もしくは分枝の脂肪族もしくは脂環式の残基またはこれらの残基の組合わせであって、１個以上の炭素原子がＯ、Ｏ（Ｃ＝Ｏ）、（Ｃ＝Ｏ）またはＳｉにより置換可能であり、式
【化６】
2004527602.tif 000032
の脂環式エポキシド基が存在する残基を表わし、
Ｄは、１〜５０個の炭素原子を含む、非分枝もしくは分枝の脂肪族、脂環式もしくは芳香族の残基またはこれらの残基の組合わせであって、少なくとも１個の炭素原子がＳｉＧＧ’、ＳｉＧまたはＳｉにより置換され、１個以上の炭素原子がＯ、Ｏ（Ｃ＝Ｏ）または（Ｃ＝Ｏ）により置換可能である残基を表わし、
ＧとＧ’は、互いに独立して、１〜８個の炭素原子を含む、非分枝もしくは分枝の脂肪族もしくは芳香族の残基またはこれらの残基の組合わせを表わし、
ｎおよびｍは、互いに独立して、１、２、３または４を表わし、
ｍ＋ｎは２〜６であり、
このエポキシドの分子量またはエポキシドの混合物の平均分子量が３６０〜２５００ｇ／モルである〕の１つ以上を成分（ａ）として含む、請求項１〜３のいずれか一項に記載の重合性配合物。
【請求項５】
成分（ａ）がケイ素原子を介して構成成分Ａおよび／またはＡ’に結合されている構成成分Ｄ
ｉ．Ｓｉ
ｉｉ．ＳｉＧ
ｉｉｉ．ＳｉＧＧ’
ｉｖ．
【化７】
2004527602.tif 000033
【化８】
2004527602.tif 000034
【化９】
2004527602.tif 000035
〔式中、ＧとＧ’は、互いに独立して、１〜８個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わす〕の１つを示す、請求項１〜４のいずれか一項に記載の重合性配合物。
【請求項６】
次のエポキシド：
ｉ．シラン、１，２−エチレン−［１，２−ジメチル−１−［３−（オキシラニルメトキシ）プロピル］−２−［２−（７−オキサビシクロ［４．１．０］ヘプト−３−イル）エチル］−
【化１０】
2004527602.tif 000036
ｉｉ．シラン、１，１’，１”−（１，２，４−シクロヘキシレン−１−（ジメチル［３−（オキシラニルメトキシ）プロピル］）−２，４−ビス［２−（７−オキサビシクロ［４．１．０］ヘプト−３−イル）エチル］）−
【化１１】
2004527602.tif 000037
ｉｉｉ．ジシロキサン、１，１’，１”−（１，２，４−シクロヘキサントリイルトリ−２，１−エタンジイル）−１，１，３，３−テトラメチル−３−（オキシラニルメトキシ）プロピルビス［１，１，３，３−テトラメチル−２−（７−オキサビシクロ［４．１．０］ヘプト−３−イル）エチル］−
【化１２】
2004527602.tif 000038
ｉｖ．シラン、１，４−フェニレンビス［ジメチル−１−［３−（オキシラニル−メトキシ）プロピル−４−［２−（７−オキサビシクロ［４．１．０］ヘプト−３−イル）エチル］−
【化１３】
2004527602.tif 000039
ｖ．シラン、２，５−ビシクロ［２．２．１．］ヘプチレンビス［ジメチル−２−［３−（オキシラニルメトキシ）プロピル］−５−［２−（７−オキサビシクロ［４．１．０］ヘプト−３−イル）エチル］−
【化１４】
2004527602.tif 000040
ｖｉ．シラン、１，１’−［ビス（４，４’−ヒドロキシフェニル−２，２−プロパン−３，１−プロパンジイル）］−１−ジメチル［３−（オキシラニルメトキシ）プロピル］−１’−ジメチル［２−（７−オキサビシクロ［４．１．０］ヘプト−３−イル）エチル］−
【化１５】
2004527602.tif 000041
ｖｉｉ．シロキサン、１，１’−［ビス（４，４’−ヒドロキシフェニル−２，２−プロパン−３，１−プロパンジイル）−１，１，３，３−テトラメチル］−１−［３−（オキシラニルブチル］−１’−［２−（７−オキサビシクロ［４．１．０］ヘプト−３−イル）エチル］−
【化１６】
2004527602.tif 000042
ｖｉｉｉ．シクロテトラシロキサン、２，４，６，８−テトラメチル−２，４，６−トリス［２−（７−オキサビシクロ［４．１．０］ヘプト−３−イル）エチル］−８−［３−（オキシラニルメトキシ）プロピル］−
【化１７】
2004527602.tif 000043
ｉｘ．シクロテトラシロキサン、２，４，６，８−テトラメチル−２，４，６−トリス［２−（７−オキサビシクロ［４．１．０］ヘプト−３−イル）エチル］−８−［４−オキシラニルブチル］−
【化１８】
2004527602.tif 000044
ｘ．シクロテトラシロキサン、１，１’−［ビス（４，４’−ヒドロキシフェニル−２，２−プロパン−３，１−プロパンジイル）］ビス［２，４，６，８−テトラメチル−４，６−ビス［３−（オキシラニルメトキシ）プロピル］−８−［２−（７−オキサビシクロ［４．１．０］ヘプト−３−イル）エチル］−
【化１９】
2004527602.tif 000045
ｘｉ．トリシロキサン、３−［［ジメチル−［２−（７−オキサビシクロ［４．１．０］ヘプト−３−イル）エチル］シリル］オキシ］−１，１，５，５−テトラメチル−１−［２−（７−オキサビシクロ［４．１．０］ヘプト−３−イル）エチル］−５−（オキシラニルメトキシ）プロピル］−３−フェニル−
【化２０】
2004527602.tif 000046
ｘｉｉ．トリシロキサン、３−［［ジメチル−［２−（７−オキサビシクロ［４．１．０］ヘプト−３−イル）エチル］シリル］オキシ］−１，１，５，５−テトラメチル−１−［２−（７−オキサビシクロ［４．１．０］ヘプト−３−イル）エチル］−５−［２−（オキシラニルエチル）］−３−フェニル−
【化２１】
2004527602.tif 000047
の１つ以上を成分（ａ）として含む、請求項１〜５のいずれか一項に記載の重合性配合物。
【請求項７】
石英、磨砕ガラス、シリカゲルおよび／またはシリカ、これらの顆粒および／または磨砕プラスチックを成分（ｃ）による充填剤として含む、請求項１〜６のいずれか一項に記載の重合性配合物。
【請求項８】
ルイス酸および／またはブレーンステッド酸あるいはＵＶ光または可視光による照射、圧力および／または熱または化学反応によりこのような酸が生じる化合物を開始剤として含む請求項１〜７のいずれか一項に記載の重合性配合物。
【請求項９】
ヒドロキシ官能基化されたエポキシドを促進剤として含む請求項１〜８のいずれか一項に記載の重合性配合物。
【請求項１０】
希釈剤、安定剤、禁止剤および／または顔料を補助剤として含む請求項１〜９のいずれか一項に記載の重合性配合物。
【請求項１１】
Ａ）成分（ａ）および（ｂ）のエポキシドまたはエポキシドの混合物、成分（ｃ）の充填剤の一部あるいは総量、任意に成分（ｄ）による遅延剤および／または促進剤、ならびに任意に成分（ｅ）の補助剤を含む少なくとも１つのベースペースト、これらから空間的に分離されて、
Ｂ）成分（ｄ）による少なくとも１つの開始剤、任意に成分（ｃ）の充填剤の一部、ならびに任意に成分（ｅ）による補助剤を含む少なくとも１つの触媒ペースト
を含み、ベースと触媒ペーストを互いに反応させて、重合性配合物を得る請求項１〜１０のいずれか一項に記載の重合性配合物。
【請求項１２】
請求項１〜１１のいずれか一項に記載の重合性配合物の被覆剤としてのおよび／または基質のセメント接着用への使用。
【請求項１３】
請求項１〜１１のいずれか一項に記載の重合性配合物の歯科用材料としての使用。
【請求項１４】
請求項１〜１１のいずれか一項に記載の重合性配合物を含む容器、特にカートリッジまたは混合用カプセル。
【請求項１５】
請求項１〜１１のいずれか一項に記載の重合性配合物を含む分注用装置。
【発明の詳細な説明】
【技術分野】
【０００１】
本発明はケイ素含有エポキシドをベースとした重合性配合物とこれらの使用に関する。
【背景技術】
【０００２】
重合性歯科用材料においては、これまで、主にメタアクリレートおよびアクリレート残基マーが使用されてきた。２，２−ビス［４，１−フェニレンオキシ（２−ヒドロキシ−３，１−プロパンジイル）メタアクリル酸エステル］プロピリデン（ビス−ＧＭＡ）が特別な注目に値する（特許文献１）。このメタアクリレートとトリエチレングリコールジメタアクリレートとの混合物も歯科用プラスチック直接充填材料用のモノマーマトリックスとして今日なお使用されている。ジホルミル化ビス（ヒドロキシメチル）トリシクロ［５．２．１．０２，６］デカンのメタアクリル誘導体も歯科用複合材料用のモノマーとして価値があることが判明した（特許文献２、特許文献３、特許文献４）。この既知の重合性歯科用材料の大きな難点は重合収縮であり、これは、充填材料としての用途においては、例えば、周縁の漏洩の形成により２次的な虫歯を引き起こす可能性がある。加えて、酸素による重合の禁止は、アクリレートベースの歯科用材料の場合、「スミア層」の形成につながり、これは、例えば充填剤においては、望ましくなく、あるいは有害ですらある。
【０００３】
エポキシドと脂環式エポキシドについて広範な実験が存在するが（特許文献５、特許文献６、特許文献７、特許文献８）、歯科用用途に必要な性質を持つこのようなモノマーとこれから配合されるカチオン重合性材料はかって市販されたことはない。
【０００４】
二官能性脂環式エポキシドの製造はすこし以前から既知であった（特許文献６、特許文献９、特許文献１０、特許文献１１、特許文献１２、特許文献８、特許文献７、特許文献１３）。立体リソグラフィによる３元物体の製造用のケイ素含有脂環式エポキシドがＣｒｉｖｅｌｌｏらにより種々の刊行物（特許文献１４、特許文献１５、非特許文献１、非特許文献２、非特許文献３、非特許文献４、非特許文献５、非特許文献６、非特許文献７）に開示された。
【０００５】
芳香族化合物を含むケイ素含有エポキシドが振動減衰用表面を製造するモノマーとして開示された（特許文献１６）。
【０００６】
（特許文献１７）、（特許文献１８）および（特許文献１９）はケイ素含有エポキシドを同様に開示している。
【０００７】
脂肪族および脂環式エポキシ官能基を含むシリコーン材料の製造方法がＣｒｉｖｅｌｌｏらにより開示されていた（非特許文献８、特許文献２０）。
【０００８】
歯科用用途のカチオン硬化性エポキシド材料は既知である（例えば、特許文献２１）。この特許は、収縮補償性モノマーとしてスピロオルトカーボネートを含むことを必然とするエポキシドを含む材料を開示している。
【０００９】
更に、（特許文献２２）はエポキシドモノマーを含む光重合性化合物を開示している。この特許に開示されている材料は、重合状態で水の吸収が高いため口腔環境中の歯科用用途には不適である。
【００１０】
（特許文献２３）に開示されている脂環式エポキシドは本質的に低分子量のモノマーであり、重合収縮の低減は認められるが、毒性のために、歯科用用途の材料の要件に合致しない。
【００１１】
（特許文献２４）、（特許文献２５）および（特許文献２６）は、新規な開始剤系により特徴付けられているが、慣用のエポキシドモノマーをベースとしている歯科用用途のエポキシド材料を開示している。
【００１２】
（特許文献２７）はなかんずく、歯科用用途にもエポキシドベースの重合性材料を開示している。このモノマー含有材料の相対的に高い粘度と中程度の反応性は、その中で明らかにされたエポキシド材料に対しては不利である。
【００１３】
シクロヘキセンオキシド誘導体などの脂環式エポキシドモノマーは、脂肪族エポキシドモノマーに比較して、環歪が高いために増進した反応性を呈することも当業者に既知である。従って、高重合度を得る前提では、重合性材料に加工するためには脂環式誘導体が好ましい。
【００１４】
【特許文献１】
Ｂｏｗｅｎ  米国特許第３０６６１１２号
【特許文献２】
Ｗ．Ｇｒｕｂｅｒら、ＤＥ−Ａ−２７１４５３８
【特許文献３】
Ｗ．Ｓｃｈｍｉｔｔら、ＤＥ−Ｃ−２８１６８２３
【特許文献４】
Ｊ．Ｒｅｉｎｅｒｓら、ＥＰ−Ａ−０２６１５２０
【特許文献５】
米国特許第２７１６１２３号
【特許文献６】
米国特許第２７５０３９５号
【特許文献７】
米国特許第２８６３８８１号
【特許文献８】
米国特許第３１８７０１８号
【特許文献９】
米国特許第９００５０６号
【特許文献１０】
米国特許第９０７１４９号
【特許文献１１】
米国特許第２７４５８４７号
【特許文献１２】
米国特許第２８５３４９９号
【特許文献１３】
米国特許第２８５３４９８号
【特許文献１４】
ＷＯ９６／３０１８２
【特許文献１５】
ＥＰ−Ａ−０４４９０２７
【特許文献１６】
米国特許第４９０２３６８９号
【特許文献１７】
ＥＰ４１２４２０Ａ１
【特許文献１８】
ＷＯ９５／２５１３９
【特許文献１９】
ＧＢ１１２３９６０
【特許文献２０】
米国特許第５４８４９５０号
【特許文献２１】
米国特許第５５５６８９６号
【特許文献２２】
ＷＯ９５／３０４０２
【特許文献２３】
ＤＥ−Ａ−４３４０９４９
【特許文献２４】
ＷＯ９８／４７０４６
【特許文献２５】
ＷＯ９８／４７０４７
【特許文献２６】
ＥＰＡ−０８９７７１０
【特許文献２７】
ＷＯ９８／２２５２１
【特許文献２８】
米国特許第２９４８６８８号
【特許文献２９】
米国特許第２９８５６６７号
【特許文献３０】
ＥＰ−Ｂ−０２３８０２５
【特許文献３１】
ＤＥ−Ａ−４４４５２６６
【特許文献３２】
ＥＰ０８９７７１０Ａ２
【非特許文献１】
Ｊ．Ｐｏｌｙｍ．Ｓｃｉ．，ＰａｒｔＡ
【非特許文献２】
Ｐｏｌｙｍ．Ｃｈｅｍ．，２８（１９９０），４７９
【非特許文献３】
Ｐｏｌｙｍ．Ｃｈｅｍ．，３１（１９９３），２５６３
【非特許文献４】
Ｐｏｌｙｍ．Ｃｈｅｍ．，３１，（１９９３），２７２９
【非特許文献５】
Ｐｏｌｙｍ．Ｃｈｅｍ．，３１（１９９３），３１０９
【非特許文献６】
Ｐｏｌｙｍ．Ｃｈｅｍ．，３１（１９９３），３１２１
【非特許文献７】
Ｐｏｌｙｍ．Ｃｈｅｍ．，３３（１９９５）２４６３
【非特許文献８】
Ｊ．Ｐｏｌｙｍ．Ｓｃｉ．：ＰａｒｔＡ，１９９３，３１０９−３１１１９
【発明の開示】
【発明が解決しようとする課題】
【００１５】
取り扱い性が良好であること、加工性が良好であること、体積収縮が低いことと重合における反応性が高いこと、および重合状態での口腔環境中での安定性が高いことにより特徴付けられる配合物を提供することが本発明の目的である。このためには、このモノマーは良好な機械的な値と共にこれらのモノマーを含む配合物の低粘度を呈しなければならない。更には、この配合物は歯科用用途に満足すべき貯蔵安定性を呈しなければならない。
【課題を解決するための手段】
【００１６】
この目的は、本発明に従って
（ａ）一般式
【化１】
2004527602.tif 000003
〔式中、ＡおよびＡ’は、互いに独立して、０〜１６個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、Ｃ＝Ｏ、Ｓｉ、ＮまたはＳにより置換可能である残基を表わし、
Ｘは、３〜１６個の炭素原子を含む、非分枝もしくは分枝の脂肪族もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、脂肪族の末端または中心に位置するエポキシド基が存在する残基を表わし、
Ｌは、６〜３０個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、脂環式エポキシド基が存在する残基を表わし、
ＺおよびＺ’は、互いに独立して、Ｈまたは０〜１０個の炭素原子を含む、非分枝もしくは分枝の脂肪族、脂環式もしくは芳香族の残基またはこれらの残基の組合わせであって、少なくとも１個の炭素原子がＯ、Ｏ（Ｃ＝Ｏ）、（Ｃ＝Ｏ）、Ｓｉ、ＮまたはＳにより置換可能である残基を表わし、
Ｄは、１〜５５個の炭素原子を含む、非分枝もしくは分枝の脂肪族、脂環式もしくは芳香族の残基またはこれらの残基の組合わせであって、
その中で、少なくとも１個の炭素原子がＳｉＧＧ’、ＳｉＧまたはＳｉにより置換され、１個以上の炭素原子がＯ、Ｏ（Ｃ＝Ｏ）、（Ｃ＝Ｏ）、ＮまたはＳにより置換可能である残基を表わし、
ＧとＧ’は、互いに独立して、１〜１５個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能である残基を表わし、
ｎおよびｍは、互いに独立して、１、２、３または４を表わし、
このエポキシドの分子量またはエポキシドの混合物の平均分子量が３６０〜３０００ｇ／モルである〕の１〜８０重量％のエポキシドまたはエポキシドの混合物と、
（ｂ）０〜８０重量％の（ａ）と異なるエポキシドまたはエポキシドの混合物と、
（ｃ）３〜８５重量％の充填剤と、
（ｄ）０．０１〜２５重量％の開始剤、遅延剤および／または促進剤と、
（ｅ）０〜２５重量％の補助剤と、
を含み、このパーセントが各々の場合この配合物の総重量基準である重合性配合物により達成される。
【００１７】
驚くべきことには、２００〜３０００ｇ／モルの重合性化合物の平均分子量を持つ脂肪族およびシクロ脂肪族エポキシド基を組み合わせた本発明による配合物は、加工に便利な稠度で、重合配合物の良好な機械的性質と共に極めて低い接着性も示す。
【００１８】
好ましい重合性配合物は、
（ａ）一般式
【化２】
2004527602.tif 000004
〔式中、ＡおよびＡ’は、互いに独立して、０〜１２個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、Ｃ＝Ｏ、Ｓｉ、ＮまたはＳにより置換可能である残基を表わし、
Ｘは、３〜１４個の炭素原子を含む、非分枝もしくは分枝の脂肪族もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、末端または中心に位置する脂肪族エポキシド基が存在する残基を表わし、
Ｌは、６〜２０個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、脂環式エポキシド基が存在する残基を表わし、
ＺおよびＺ’は、互いに独立して、Ｈまたは０〜１０個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わし、
Ｄは、１〜５０個の炭素原子を含む、非分枝もしくは分枝の脂肪族、脂環式もしくは芳香族の残基またはこれらの残基の組合わせであって、少なくとも１個の炭素原子がＳｉＧＧ’、ＳｉＧまたはＳｉにより置換され、１個以上の炭素原子がＯ、Ｏ（Ｃ＝Ｏ）または（Ｃ＝Ｏ）により置換可能である残基を表わし、
ＧとＧ’は、互いに独立して、１〜８個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わし、
ｎおよびｍは、互いに独立して、１、２、３または４を表わし、
このエポキシドの分子量またはエポキシドの混合物の平均分子量が３６０〜２５００ｇ／モルである〕の３〜５０重量％のエポキシドまたはエポキシドの混合物と、
（ｂ）０〜６０重量％の（ａ）と異なるエポキシドまたはエポキシドの混合物と、
（ｃ）１５〜８５重量％の充填剤と、
（ｄ）０．０１〜２０重量％の開始剤、遅延剤および／または促進剤と、
（ｅ）０〜２５重量％の補助剤と、
を含み、このパーセントは各々の場合この配合物の総重量基準である。
【００１９】
成分（ａ）が３６０〜２５００ｇ／モルのエポキシドの分子量またはエポキシドの混合物の平均分子量を示す配合物が特に好ましい。
【００２０】
このことから、３６０〜２５００ｇ／モルの重合性化合物の平均分子量を持つ脂肪族および脂環式エポキシド基を組み合わせた本発明による配合物によって、低接着性の保持と共に好都合な加工性と稠度を持つ高充填剤充填量を追加的に得ることが可能である。
【００２１】
好適な配合物は、式
【化３】
2004527602.tif 000005
〔式中、ＡおよびＡ’は、互いに独立して、０〜１２個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、Ｃ＝Ｏ、Ｓｉ、ＮまたはＳにより置換可能である残基を表わし、
Ｘは、３〜１４個の炭素原子を含む、非分枝もしくは分枝の脂肪族残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、少なくとも１つの末端脂肪族のエポキシド基が存在する残基を表わし、
Ｌは、７〜１５個の炭素原子を含む、非分枝もしくは分枝の脂肪族もしくは脂環式の残基またはこれらの残基の組合わせであって、１個以上の炭素原子がＯ、Ｏ（Ｃ＝Ｏ）、（Ｃ＝Ｏ）、Ｓｉ、ＮまたはＳにより置換可能であり、式
【化４】
2004527602.tif 000006
の脂環式エポキシド基が存在する残基を表わし、
Ｄは、１〜５０個の炭素原子を含む、非分枝もしくは分枝の脂肪族、脂環式もしくは芳香族の残基またはこれらの残基の組合わせであって、少なくとも１個の炭素原子がＳｉＧＧ’、ＳｉＧまたはＳｉにより置換され、１個以上の炭素原子がＯ、Ｏ（Ｃ＝Ｏ）または（Ｃ＝Ｏ）により置換可能である残基を表わし、
ＧとＧ’は、互いに独立して、１〜８個の炭素原子を含む、非分枝もしくは分枝の脂肪族もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わし、
ｎおよびｍは、互いに独立して、１、２、３または４を表わし、
このエポキシドの分子量またはエポキシドの混合物の平均分子量が３６０〜２５００ｇ／モルである〕の１個以上のエポキシドを成分（ａ）として特に含むことができる。
【００２２】
驚くべきことには、本発明による重合性配合物は、式
【化５】
2004527602.tif 000007
〔式中、ＡおよびＡ’は、互いに独立して、０〜１０個の炭素原子を含む、非分枝もしくは分枝の脂肪族、脂環式もしくは芳香族のまたはこれらの残基の組合わせであって、１個以上の炭素原子がＯ、Ｏ（Ｃ＝Ｏ）、Ｃ＝ＯまたはＳｉにより置換可能である残基を表わし、
Ｘは、３〜１４個の炭素原子を含む、非分枝もしくは分枝の脂肪族残基であって、１個以上の炭素原子がＯ、Ｏ（Ｃ＝Ｏ）、（Ｃ＝Ｏ）またはＳｉにより置換可能であり、少なくとも１つの末端脂肪族エポキシド基が存在する残基を表わし、
Ｌは、７〜１５個の炭素原子を含む、非分枝もしくは分枝の脂肪族もしくは脂環式の残基またはこれらの残基の組合わせであって、１個以上の炭素原子がＯ、Ｏ（Ｃ＝Ｏ）、（Ｃ＝Ｏ）またはＳｉにより置換可能であり、式
【化６】
2004527602.tif 000008
の脂環式エポキシド基が存在する残基を表わし、
Ｄは、１〜５０個の炭素原子を含む、非分枝もしくは分枝の脂肪族、脂環式もしくは芳香族の残基またはこれらの残基の組合わせであって、少なくとも１個の炭素原子がＳｉＧＧ’、ＳｉＧまたはＳｉにより置換され、１個以上の炭素原子がＯ、Ｏ（Ｃ＝Ｏ）または（Ｃ＝Ｏ）により置換可能である残基を表わし、
ＧとＧ’は、互いに独立して、１〜８個の炭素原子を含む、非分枝もしくは分枝の脂肪族もしくは芳香族の残基またはこれらの残基の組合わせを表わし、
ｎおよびｍは、互いに独立して、１、２、３または４を表わし、
ｍ＋ｎは２〜６であり、
このエポキシドの分子量またはエポキシドの混合物の平均分子量が３６０〜２５００ｇ／モルである〕に相当する１個以上のエポキシドを成分（ａ）として含む場合に、特に良好な取り扱い性を呈することが確認された。
【００２３】
各々の場合ケイ素原子を介して構成成分ＡおよびはＡ’に結合された構成成分Ｄ
ｉ．Ｓｉ
ｉｉ．ＳｉＧ
ｉｉｉ．ＳｉＧＧ’
〔式中、ＧとＧ’は１〜８個の炭素原子を含む、非分枝もしくは分枝の脂肪族、脂環式もしくは芳香族の残基またはこれらの残基の組合わせであって、１個以上の炭素原子がＯ、Ｏ（Ｃ＝Ｏ）、（Ｃ＝Ｏ）またはＳｉにより置換可能である残基を表わす〕
ｉｖ．
【化７】
2004527602.tif 000009
【化８】
2004527602.tif 000010
の１つを表わす成分（ａ）のこれらのエポキシドが特に好ましい。
【００２４】
成分（ａ）のなかで、Ｚ＝０を示し、ＧまたはＧ’がメチル基を表わす残基が好ましい。
【００２５】
例えば、限定ではないが、次のエポキシドの１つ以上を含む配合物によって、特に良好な結果が得られる：
ｉ．シラン、１，２−エチレン−［１，２−ジメチル−１−［３−（オキシラニルメトキシ）プロピル］−２−［２−（７−オキサビシクロ［４．１．０］ヘプト−３−イル）エチル］−
【化９】
2004527602.tif 000011
ｉｉ．シラン、１，１’，１”−（１，２，４−シクロヘキシレン−１−（ジメチル［３−（オキシラニルメトキシ）プロピル］）−２，４−ビス［２−（７−オキサビシクロ［４．１．０］ヘプト−３−イル）エチル］）−
【化１０】
2004527602.tif 000012
ｉｉｉ．ジシロキサン、１，１’，１”−（１，２，４−シクロヘキサントリイルトリ−２，１−エタンジイル）−１，１，３，３−テトラメチル−３−（オキシラニルメトキシ）プロピルビス［１，１，３，３−テトラメチル−２−（７−オキサビシクロ［４．１．０］ヘプト−３−イル）エチル］−
【化１１】
2004527602.tif 000013
ｉｖ．シラン、１，４−フェニレンビス［ジメチル−１−［３−（オキシラニル−メトキシ）プロピル−４−［２−（７−オキサビシクロ［４．１．０］ヘプト−３−イル）エチル］−
【化１２】
2004527602.tif 000014
ｖ．シラン、２，５−ビシクロ［２．２．１．］ヘプチレンビス［ジメチル−２−［３−（オキシラニルメトキシ）プロピル］−５−［２−（７−オキサビシクロ［４．１．０］ヘプト−３−イル）エチル］−
【化１３】
2004527602.tif 000015
ｖｉ．シラン、１，１’−［ビス（４，４’−ヒドロキシフェニル−２，２−プロパン−３，１−プロパンジイル）］−１−ジメチル［３−（オキシラニルメトキシ）プロピル］−１’−ジメチル［２−（７−オキサビシクロ［４．１．０］ヘプト−３−イル）エチル］−
【化１４】
2004527602.tif 000016
ｖｉｉ．シロキサン、１，１’−［ビス（４，４’−ヒドロキシフェニル−２，２−プロパン−３，１−プロパンジイル）−１，１，３，３−テトラメチル］−１−［３−（オキシラニルブチル］−１’−［２−（７−オキサビシクロ［４．１．０］ヘプト−３−イル）エチル］−
【化１５】
2004527602.tif 000017
ｖｉｉｉ．シクロテトラシロキサン、２，４，６，８−テトラメチル−２，４，６−トリス［２−（７−オキサビシクロ［４．１．０］ヘプト−３−イル）エチル］−８−［３−（オキシラニルメトキシ）プロピル］−
【化１６】
2004527602.tif 000018
ｉｘ．シクロテトラシロキサン，２，４，６，８−テトラメチル−２，４，６−トリス［２−（７−オキサビシクロ［４．１．０］ヘプト−３−イル）エチル］−８−［４−オキシラニルブチル］−
【化１７】
2004527602.tif 000019
ｘ．シクロテトラシロキサン、１，１’−［ビス（４，４’−ヒドロキシフェニル−２，２−プロパン−３，１−プロパンジイル）］ビス［２，４，６，８−テトラメチル−４，６−ビス［３−（オキシラニルメトキシ）プロピル］−８−［２−（７−オキサビシクロ［４．１．０］ヘプト−３−イル）エチル］−
【化１８】
2004527602.tif 000020
ｘｉ．トリシロキサン、３−［［ジメチル−［２−（７−オキサビシクロ［４．１．０］ヘプト−３−イル）エチル］シリル］オキシ］−１，１，５，５−テトラメチル−１−［２−（７−オキサビシクロ［４．１．０］ヘプト−３−イル）エチル］−５−（オキシラニルメトキシ）プロピル］−３−フェニル−
【化１９】
2004527602.tif 000021
ｘｉｉ．トリシロキサン、３−［［ジメチル−［２−（７−オキサビシクロ［４．１．０］ヘプト−３−イル）エチル］シリル］オキシ］−１，１，５，５−テトラメチル−１−［２−（７−オキサビシクロ［４．１．０］ヘプト−３−イル）エチル］−５−［２−（オキシラニルエチル）］−３−フェニル−
【化２０】
2004527602.tif 000022
【発明を実施するための最良の形態】
【００２６】
本発明による重合性配合物は、記述したケイ素含有エポキシドに加えて、他のエポキシドを成分（ｂ）として含む。例えば、（特許文献５、特許文献２８、特許文献２８、特許文献２９、特許文献６、特許文献７および特許文献８）に開示されているエポキシドは、本発明による配合物の成分（ｂ）中の構成成分としてそっくりそのまま包含される。それらのなかで次の例が挙げられる：３，４−エポキシシクロヘキシルメチル３，４−エポキシシクロヘキサンカルボキシレート（特許文献５）、３，４−エポキシ−６−メチルシクロヘキシル３，４−エポキシ−６−メチルシクロヘキサンカルボキシレート（特許文献５）または関連エポキシド、ビニルシクロヘキセンジエポキシド（特許文献２８）、ジシクロペンタジエンジオキシド（特許文献２９）またはビス（３，４−エポキシシクロヘキシルメチル）アジペート（特許文献６、特許文献７、特許文献８）。
【００２７】
トリシロキサン、３−［［ジメチル［２−（７−オキサビシクロ［４．１．０］ヘプト−３−イル）エチル］シリル］オキシ］−１，１，５，５−テトラメチル−１，５−ビス［２−（７−オキサビシクロ［４．１．０］ヘプト−３−イル）エチル］−３−フェニル−（ＣＡＳ番号９０３９３−８４−３）、式
【化２１】
2004527602.tif 000023
の７−オキサビシクロ［４．１．０］ヘプタン、３，３’，３”，３’’’−［（２，４，６，８−テトラメチルシクロテトラシロキサン−２，４，６，８−テトライル）テトラ−２，１−エタンジイル］テトラキス−（ＣＡＳ番号１２１２２５−９８−７）、式
【化２２】
2004527602.tif 000024
の７−オキサビシクロ［４．１．０］ヘプタン，３，３’，３”，３’’’，３’’’’−［（２，４，６，８，１０−ペンタメチルシクロペンタシロキサン−２，４，６，８，１０−ペンタイル）ペンタ−２，１−エタンジイル］ペンタキス−（ＣＡＳ番号１４１４４６−５１−７）が同様に包含される。
【００２８】
（特許文献４５）に開示されている多官能性エポキシドもこの重合性材料中に成分（ｂ）として使用可能である。
【００２９】
成分（ｂ）によるエポキシドをこの配合物の総重量基準で０〜８０重量％の、好ましくは０〜６０重量％の濃度で存在させることができる。
【００３０】
成分（ｃ）による無機充填剤は、慣用の歯科用充填剤、例えば石英、磨砕ガラス、任意にＸ線半透明のガラス、任意に反応性のガラス、ＣａＦ２またはＹＦ３（特許文献３０）などの難溶性フッ化物、シリカゲルと火成性シリカ、および／またはこれらの顆粒とすることができる。
【００３１】
同様に、一般式ＡｎＭＦｍの１つ以上の水可溶性の無機錯フッ化物（式中、Ａは１価あるいは多価カチオンを表わし、ＭはＩＩＩ、ＩＶまたはＶの主族あるいは亜族の金属を表わし、ｎは１から３までの整数を表わし、ｍは４から６までの整数を表わす）（特許文献３１）を成分（ｃ）中のフッ化物を放出する構成成分として存在させることができる。この重合性配合物の総重量基準で３〜８５重量％の、好ましくは５〜８５重量％の、特に３０〜８５重量％の濃度でこれらを存在させることができる。
【００３２】
ポリマーマトリックス中での包含を改善するために、慣用の方法を用いて列挙した充填剤を疎水性とすることが有利であることがある。慣用の疎水化剤は、シラン、例えば（３−グリシドオキシプロピル）トリメトキシシラン，５，６−エポキシヘキシルトリエトキシシランまたは２−（３，４−エポキシシクロヘキシル）エチルトリメトキシシランである。この無機充填剤の平均粒径は、好ましくは＜２０μｍ、特に＜１２μｍである。平均粒径＜７μｍの充填剤を使用することが極めて特に好ましい。
【００３３】
クリストバライト、ケイ酸カルシウム、ケイ酸ジルコニウム、ベントナイトなどのモンモリロナイト、ケイ酸ナトリウムアルミニウムなどのモレキュラーシーブを含むゼオライト、酸化アルミニウムまたは酸化亜鉛などの金属酸化物粉末、またはこれらの混合酸化物、硫酸バリウム、炭酸カルシウム、セッコウおよびプラスチック粉末も充填剤として好適である。
【００３４】
本発明による配合物の成分（ｄ）による開始剤は、ルイスあるいはブレーンステッド酸、またはこの重合を開始する酸を放出する化合物、例えばＢＦ３またはそのエーテル付加物（ＢＦ３・ＴＨＦ、ＢＦ３・Ｅｔ２Ｏなど）、ＡｌＣｌ３、ＦｅＣｌ３、ＨＰＦ６、ＨＡｓＦ６、ＨＳｂＦ６またはＨＢＦ４、または例えば、（ε−６−クメン）（ε−５−シクロペンタジエニル）鉄ヘキサフルオロホスフェート、（ε−６−クメン）（ε−５−シクロペンタジエニル）鉄テトラフルオロボレート、（ε−６−クメン）（ε−５−シクロペンタジエニル）鉄ヘキサフルオロアンチモネート、置換ジアリールヨードニウム塩、トリアリールスルホニウム塩およびピリジニウム塩など、ＵＶ照射または可視光、熱および／または圧力による照射後に重合を触発する物質とすることができる。例えば、ペルエステル、ジアシルペルオキシド、ペルオキシジカーボネートおよびヒドロペルオキシドタイプのペルオキシ化合物を促進剤として使用することができる。ヒドロペルオキシドを使用するのが好ましく、促進剤として、クメンヒドロペルオキシドをほぼクメン中の７０〜９０％の溶液で使用するのが特に好ましい。クメンヒドロペルオキシドに対する光開始剤の比を１：０．００１から１：１０までの広範囲内で変えることができるが；１：０．１から１：６までの比を使用するのが好ましく、１：０．５から１：４までを使用するのが特に好ましい。例えば、シュウ酸、８−ヒドロキシキノリン、エチレンジアミンテトラ酢酸および芳香族ポリヒドロキシ化合物などの錯化剤の使用が同様に可能である。
【００３５】
（特許文献３２）、（特許文献２４）または（特許文献２５）に開示されているように、異なる成分からなる開始剤系を同様に使用することができる。３級芳香族アミン（２−ブトキシエチル４−（ジメチルアミノ）ベンゾエートまたはエチル４−（ジメチルアミノ）ベンゾエートなどの）および／または好適なポリ芳香族（アントラセンなどの）と一緒に１，２−ジケトン（ショウノウキノンなどの）、極めて配位性ではないアニオン（トリルクミルヨードニウムテトラキス（ペンタフルオロフェニル）ボレートまたはトリルクミルヨードニウムテトラキス（３，５−ビス（トリフルオロメチル）フェニル）ボレートなどの）を持つヨードニウム塩からなる開始剤系を使用するのが好ましい。
【００３６】
例えば、３級アミンなどの塩基を遅延剤として添加することができる。
【００３７】
成分（ｄ）は本発明による配合物中にこの配合物の総重量基準で０．０１〜２５重量％の、好ましくは０．０１〜２０重量％の量で存在する。
【００３８】
成分（ｅ）による好適な補助剤は、例えば、安定剤（例えば、Ｃｉｂａのｔｉｎｕｖｉｎｓ）、顔料または歯科用の分野で慣用的に使用される希釈剤とすることができる。
【００３９】
驚くべきことには、成分（ａ）によるケイ素含有エポキシドを含む本発明による配合物は、有利な低粘度と共に、既知の歯科用材料のような良好な機械的な性質を重合状態で呈することが判明した。
【００４０】
更には、驚くべきことには、ケイ素含有エポキシドまたは本発明による配合物の成分（ａ）による混合物は、高反応性に拘わらず、優れた貯蔵安定性を有することが判明した。
【００４１】
本発明によるエポキシドを含む重合性配合物は、特に、歯科用目的に、例えばプラスチック歯または被覆剤としての一時的な充填材料を調製するための、基質をセメント接着するための材料として、および歯科用充填材料として好適である。例えば、プラスチック、ガラス、紙、フィルム、金属または無機基質の被覆も可能である。更に、例えば、プラスチック、ガラス、紙、フィルム、金属または無機基質をセメント接着することができる。この方法においては、セメント接着を冷時、熱時あるいは照射または化学的な開始により行うことができる。
【００４２】
この重合性配合物を単一成分系として提供してもよい。２成分あるいは多成分系としての配合物を同様に考えることができる。この過程で、１つ以上のベースペースト（Ａ）は、成分（ａ）および（ｂ）のエポキシドまたはエポキシドの混合物、成分（ｃ）の充填剤の一部あるいは総量、任意に成分（ｄ）による遅延剤および／または促進剤、ならびに任意に成分（ｅ）の補助剤を含むことができる。１つ以上の触媒ペースト（Ｂ）は、それから空間的に分離されて、成分（ｄ）による１つ以上の開始剤、任意に成分（ｃ）の充填剤の一部、ならびに任意に成分（ｅ）による補助剤を表わすことができる。次に、ペースト（Ａ）および（Ｂ）を相互に反応させて、重合性配合物を得る。これは、例えば、ベースと触媒ペーストの自動あるいは手動の混合により行われる。
【００４３】
本発明による配合物を種々の容器中に包装することができる。好適な容器は、例えば、１つ以上の小室付きのカートリッジ、スクリューキャップ管を含む混合カプセルあるいは管である。更には、この重合性配合物を種々の分注用装置中に存在させることができる。
【００４４】
本発明の目的を達成するモノマー組成物の例を次表に挙げる。曲げ強度と圧縮強度をＩＳＯ４０４９に従って求めた。体積収縮を未重合および重合の配合物の密度と体積から計算し、アルキメデスの原理に従って求めた。
【００４５】
成分（ａ）によるモノマーまたはモノマー混合物は、すべて８Ｐａ・ｓ未満の粘度を示した。この粘度を力で制御された方法で求め、成分（ａ）によるエポキシドまたはエポキシド混合物が５−５００Ｐａの測定範囲内でニュートン流体であることを見出した。
【００４６】
【表１】
2004527602.tif 000025
【００４７】
【表２】
2004527602.tif 000026
【国際公開パンフレット】
2004527602.tif 000049
2004527602.tif 000050
2004527602.tif 000051
2004527602.tif 000052
2004527602.tif 000053
2004527602.tif 000054
2004527602.tif 000055
2004527602.tif 000056
2004527602.tif 000057
2004527602.tif 000058
2004527602.tif 000059
2004527602.tif 000060
2004527602.tif 000061
2004527602.tif 000062
2004527602.tif 000063
2004527602.tif 000064
2004527602.tif 000065
2004527602.tif 000066
2004527602.tif 000067
2004527602.tif 000068
2004527602.tif 000069
2004527602.tif 000070
2004527602.tif 000071
2004527602.tif 000072
2004527602.tif 000073
2004527602.tif 000074
2004527602.tif 000075
2004527602.tif 000076
2004527602.tif 000077
2004527602.tif 000078
2004527602.tif 000079
2004527602.tif 000080
2004527602.tif 000081
2004527602.tif 000082
2004527602.tif 000083
2004527602.tif 000084
2004527602.tif 000085
【国際調査報告】
2004527602.tif 000086
2004527602.tif 000087
2004527602.tif 000088
2004527602.tif 000089
2004527602.tif 000090
2004527602.tif 000091